(57)【特許請求の範囲】
【請求項１】
下記式のいずれかで表されるジフェニルスルホン誘導体。
【化１】
0005943467.tif 000019
【請求項２】
請求項１に記載のジフェニルスルホン誘導体よりなることを特徴とするホスト材料。
【請求項３】
一対の電極間に少なくとも１層の有機層が積層されてなる有機エレクトロルミネッセンス素子であって、請求項１に記載のジフェニルスルホン誘導体を含む層を備えていることを特徴とする有機エレクトロルミネッセンス素子。
【請求項４】
一対の電極間に１層又は複数層の有機層が積層されてなる有機エレクトロルミネッセンス素子であって、請求項２記載のホスト材料にリン光材料がドープされた発光層を備えていることを特徴とする有機エレクトロルミネッセンス素子。
【発明の詳細な説明】
【技術分野】
【０００１】
本発明は、新規なジフェニルスルホン誘導体、それよりなるホスト材料及びそれを用いた有機エレクトロルミネッセンス素子（以下、有機ＥＬ素子という）に関する。
【背景技術】
【０００２】
有機ＥＬ素子は、電流注入型の自己発光素子であり、高視野角、高コントラスト、極薄構造、低電圧駆動及び高速な応答速度等の特長を有することから、次世代のフラットパネルディスプレイとして注目されており、近年、盛んに研究開発が行われている。
有機ＥＬ素子は、一部の製品で実用化が始まっているが、大型ディスプレイや照明分野への応用のためには、素子のさらなる高効率化が最重要課題の一つである。特に、高色純度かつ高効率で白色発光を実現するためには、青色有機ＥＬ素子の高効率化及び長寿命化が重要な課題となっている。
【０００３】
この課題を解決するために、従来の蛍光素子と比較して４倍の高効率化が可能なリン光有機ＥＬ素子が注目されている。一般に、リン光素子の発光材料であるイリジウム錯体は、対称性が高く、凝集性が高い。このため、リン光素子の高効率化を図るためには、適切なホスト材料の開発が非常に重要である。このホスト材料には、エネルギー閉じ込めの観点から、高い三重項エネルギーを有すること、また、発光量子効率向上の観点から、ゲスト材料の凝集抑制等の特性が求められる。さらに、有機ＥＬ素子の特徴の一つである低電圧駆動のために、バイポーラ性を有すること、すなわち、優れたキャリア注入輸送性を有することが望まれる。
【０００４】
しかしながら、これらの特性を同時に発現させることは非常に困難である。
最近、スルホン部位を有するバイポーラ性ホスト材料が開発された（非特許文献１参照）。
【先行技術文献】
【非特許文献】
【０００５】
【非特許文献１】Fang-Ming Hsu, et al., J.Mater. Chem., 2009, 19, 8002-8008
【発明の概要】
【発明が解決しようとする課題】
【０００６】
しかしながら、非特許文献１に記載されたホスト材料は、スルホン部位の導入により高い電子注入性が発現されたものの、分子内電荷移動によるエネルギーギャップの縮小に伴う三重項エネルギー縮小のため、色純度の高い青色リン光有機ＥＬ素子に応用するのに十分な三重項エネルギーは持ち合わせていない。
【０００７】
本発明は、上記技術的課題を解決するためになされたものであり、バイポーラ性を発現させつつ、高い三重項エネルギーを維持した、リン光材料に適したホスト材料によって、低電圧駆動で高効率な有機ＥＬ素子を得るのに有用な新規なジフェニルスルホン誘導体、それよりなるホスト材料及びそれを用いた有機ＥＬ素子を提供することを目的とするものである。
【課題を解決するための手段】
【０００８】
本発明に係るジフェニルスルホン誘導体は、下記式のいずれかで表される。
【０００９】
【化１】
0005943467.tif 000002
【００１０】
上記のような構造からなるジフェニルスルホン誘導体によれば、バイポーラ性を備えているため、正孔注入輸送性及び電子注入輸送性を高め、かつ、π共役系拡大の抑制による高い三重項エネルギーを維持することができる。
【００１１】
また、本発明によれば、前記ジフェニルスルホン誘導体よりなるホスト材料が提供される。
前記ジフェニルスルホン誘導体は、リン光材料のホスト材料として好適である。
【００１２】
また、本発明に係る有機ＥＬ素子は、一対の電極間に少なくとも１層の有機層が積層されてなる有機ＥＬ素子であって、前記ジフェニルスルホン誘導体を含む層を備えていることを特徴とする。
【００１３】
あるいはまた、本発明に係る有機ＥＬ素子は、一対の電極間に１層又は複数層の有機層が積層されてなる有機ＥＬ素子であって、前記ホスト材料にリン光材料がドープされた発光層を備えていることを特徴とする。
このように、本発明に係るジフェニルスルホン誘導体を用いることにより、低電圧駆動で高効率な有機ＥＬ素子を得ることができる。
【発明の効果】
【００１４】
本発明に係る新規なジフェニルスルホン誘導体は、バイポーラ性及び高い三重項エネルギーを有しているため、青色リン光材料を効率よく発光させるホスト材料として好適である。
したがって、本発明に係るジフェニルスルホン誘導体を用いることにより、高効率な有機ＥＬ素子を提供することができる。
【図面の簡単な説明】
【００１５】
【図１】実施例２に係る有機ＥＬ素子の層構造を模式的に示した概略断面図である。
【図２】実施例２における各有機ＥＬ素子の電流密度−外部量子効率曲線を示したグラフである。
【発明を実施するための形態】
【００１６】
以下、本発明について、より詳細に説明する。
本発明に係るジフェニルスルホン誘導体は、前記一般式（１）で表される化合物である。
前記式（１）中、置換基Ｒ1〜Ｒ10のうちの少なくとも１つがカルバゾール基であり、それ以外の置換基Ｒ1〜Ｒ10は、それぞれ独立に、水素、炭素数１〜６の直鎖又は分岐のアルキル基、炭素数１〜６の直鎖又は分岐のアルキル基を含有するアルコキシ基、炭素数１〜６の直鎖又は分岐のアルキルアミノ基、シアノ基及びフェニル基のうちのいずれかから選ばれた基である。
このようなジフェニルスルホン誘導体は、新規化合物であり、正孔輸送性かつ高い三重項エネルギーを有するカルバゾール基と、電子受容性の高いスルホン部位を有していることを特徴としている。
【００１７】
前記一般式（１）で表される化合物のうち、具体例としては、下記に示すようなものが挙げられる。
【００１８】
【化２】
0005943467.tif 000003
【００１９】
上記に例示したジフェニルスルホン誘導体のうちでも、前記一般式（１）の置換基Ｒ2〜Ｒ4及びＲ7〜Ｒ9のうちの少なくとも１つがカルバゾール基であることが好ましい。特に、下記に示す化合物（順に１ＣｚＳＯ、２ＣｚＳＯ、３ＣｚＳＯ、４ＣｚＳＯと略称する）が代表例として挙げられる。
【００２０】
【化３】
0005943467.tif 000004
【００２１】
上記のような本発明に係るジフェニルスルホン誘導体の合成方法は、特に限定されるものではないが、例えば、下記実施例に示すような方法により合成することするができる。
【００２２】
本発明に係るジフェニルスルホン誘導体は、カルバゾール基による正孔注入輸送性の向上及びスルホン部位による電子注入性の向上が図られ、かつ、π共役系拡大の抑制による高い三重項エネルギーを維持することができる。
したがって、リン光材料のドーパントのホスト材料として好適に用いることができる。
【００２３】
上記のようなジフェニルスルホン誘導体を含む層を備えた本発明に係る有機ＥＬ素子は、一対の電極間に少なくとも１層の有機層が積層された構造からなる。具体的な層構造としては、陽極／発光層／陰極、陽極／正孔輸送層／発光層／電子輸送層／陰極、陽極／正孔輸送層／発光層／電子輸送層／電子注入層／陰極等の構造が挙げられる。
さらに、正孔注入層、正孔輸送発光層、電子輸送発光層等をも含む公知の積層構造であってもよい。
また、本発明に係る有機ＥＬ素子は、１つの発光層を含む発光ユニットが電荷発生層を介して直列式に複数段積層されてなるマルチフォトンエミッション構造の素子であってもよい。
【００２４】
前記有機ＥＬ素子において、本発明に係るジフェニルスルホン誘導体は、前記有機層のいずれに用いられてもよく、正孔輸送材料、発光材料、電子輸送材料とともに分散して用いることや、この分散させた層中へ発光色素をドープすることも可能である。さらに、前記ジフェニルスルホン誘導体に、酸化性ドーパントを作用させることにより正孔注入輸送層として、また、還元性ドーパントを作用させることにより電子注入輸送層として用いることもできる。
【００２５】
特に、前記ジフェニルスルホン誘導体をホスト材料として用い、これにリン光材料をドープした発光層を構成することにより、リン光材料を効率よく発光させることができる。
【００２６】
なお、前記有機ＥＬ素子においては、本発明に係るジフェニルスルホン誘導体以外の各層の構成材料は、特に限定されるものではなく、公知のものから適宜選択して用いることができ、低分子系又は高分子系のいずれであってもよい。
前記各層の膜厚は、各層同士の適応性や求められる全体の層厚さ等を考慮して、適宜状況に応じて定められるが、通常、５ｎｍ〜５μｍの範囲内であることが好ましい。
【００２７】
上記各層の形成方法は、蒸着法、スパッタリング法等などのドライブプロセスでも、インクジェット法、キャスティング法、ディップコート法、バーコート法、ブレードコート法、ロールコート法、グラビアコート法、フレキソ印刷法、スプレーコート法等のウェットプロセスであってもよい。
【００２８】
また、電極も、公知の材料及び構成でよく、特に限定されるものではない。例えば、ガラスやポリマーからなる透明基板上に透明導電性薄膜が形成されたものが用いられ、ガラス基板に陽極として酸化インジウム錫（ＩＴＯ）電極が形成された、いわゆるＩＴＯ基板が一般的である。一方、陰極は、Ａｌ等の仕事関数の小さい（４ｅＶ以下）金属や合金、導電性化合物により構成される。
【実施例】
【００２９】
以下、本発明を実施例に基づきさらに具体的に説明するが、本発明は下記の実施例により制限されるものではない。
下記合成例１〜４に示す各工程により、本発明に係るジフェニルスルホン誘導体の代表例を合成した。
（合成例１）１ＣｚＳＯの合成
以下のような工程により、前駆体を合成後、対応するフェニルボロン酸との反応により、１ＣｚＳＯを合成した。
【００３０】
【化４】
0005943467.tif 000005
【００３１】
まず、温度計、窒素導入管及び還流管を備えた２００ｍｌ四つ口フラスコに、３−ブロモヨードベンゼン８．４９ｇ（３０．０ｍｍｏｌ）、ヨウ化銅（I）５７１ｍｇ（３．００ｍｍｏｌ）、炭酸カリウム８．２９ｇ（６０．０ｍｍｏｌ）、Ｎ，Ｎ−ジメチルホルムアミド（ＤＭＦ）１５０ｍｌを加え、窒素雰囲気下、１００℃まで加熱撹拌した。３，５−ジクロロベンゼンチオール５．３７ｇ（３０．０ｍｍｏｌ）を加え、４時間反応させた。薄層クロマトグラフィ（ＴＬＣ）にて原料の消失を確認した。
水１００ｍｌを反応液に加え、分液漏斗に移し、ヘキサン：酢酸エチル＝１：１の混合溶媒で抽出し（１００ｍｌ×２回）、有機層を飽和食塩水１００ｍｌで洗浄した。この有機層を硫酸ナトリウムで乾燥後、溶媒を留去し、透明黄色液体を得た（収量９．５１ｇ、収率９５．１％）。目的物（ｍＢｒＤＣｌＳ）の同定は、1Ｈ−ＮＭＲスペクトルにて行った。
【００３２】
【化５】
0005943467.tif 000006
【００３３】
次に、温度計、還流冷却器、塩化カルシウム管及び滴下漏斗を備えた５００ｍｌ四つ口フラスコに、ジクロロメタン（ＤＣＭ）２５０ｍｌを加え、０〜５℃に冷却した後、３０％ｍ−クロロ過安息香酸３２．７ｇ（５６．８ｍｍｏｌ）を加えた。撹拌しながら、ｍＢｒＤＣｌＳ９．５０ｇ（２８．４ｍｍｏｌ）をジクロロメタン１００ｍｌに溶解させた溶液を０〜１０℃で３０分間かけて滴下した。滴下終了後、室温下で２時間反応させた。ＴＬＣにて原料の消失を確認した。
反応容器に、撹拌しながら飽和重曹水１７５ｍｌを少量ずつ加え、加え終わった後３０分間撹拌し、分液漏斗に移して有機層を回収した。得られた有機層を無水硫酸ナトリウムで乾燥し、ろ別後、溶媒を留去した。エタノールを用いた分散洗浄にて精製し、減圧下乾燥後、白色固体を得た（収量８．７６ｇ、収率８４．２％）。目的物（ｍＢｒＤＣｌＳＯ）の同定は、1Ｈ−ＮＭＲスペクトルにて行った。
【００３４】
【化６】
0005943467.tif 000007
【００３５】
そして、温度計、窒素導入管及び還流管を付えた２００ｍｌ四つ口フラスコに、ｍＢｒＤＣｌＳＯ３．６６ｇ（１０．０ｍｍｏｌ）、カルバゾール１．６７ｇ（１０．０ｍｍｏｌ）、炭酸カリウム４．１５ｇ（３０．０ｍｍｏｌ）を加え、窒素フローした。これに、乾燥キシレン１５０ｍｌを加え、１時間窒素バブリングした。酢酸パラジウム（II）８９．８ｍｇ（０．４０ｍｍｏｌ）、トリ−ｔｅｒｔ−ブチルホスフィン０．３７６ｍｌ（１．６０ｍｍｏｌ）を加え、２０時間還流した。ＴＬＣにて原料の消失を確認した。
水１００ｍｌを反応液に加え、分液漏斗に移し、ヘキサン：酢酸エチル＝１：１の混合溶媒で抽出し（１００ｍｌ×２回）、有機層を飽和食塩水１００ｍｌで洗浄した。この有機層を硫酸ナトリウムで乾燥後、溶媒を留去した。得られた茶色固体を、トルエンを用いた再結晶法により精製した（収量１．８０ｇ、収率３９．８％）。目的物（ＣｚＤＣｌＳＯ）の同定は、1Ｈ−ＮＭＲ及びマススペクトルにて行った。
【００３６】
【化７】
0005943467.tif 000008
【００３７】
さらに、温度計、窒素導入管及び還流管を備えた１００ｍｌ四つ口フラスコにＣｚＤＣｌＳＯ１．５８ｇ（３．５０ｍｍｏｌ）、２‐フェニル‐４，４，５，５‐テトラメチル‐１，３，２‐ジオキサボロラン（ＰｈＤＯＢ）１．４３ｇ（７．００ｍｍｏｌ）、１．３５Ｍリン酸三カリウム水溶液１５．６ｍｌ（２１．０ｍｍｏｌ）を加え、１時間窒素バブリングした。これに、トリス（ジベンジリデンアセトン）ジパラジウム（０）０．１６０ｇ（０．１７５ｍｍｏｌ）、トリシクロヘキシルホスフィン０．１４７ｇ（０．５２５ｍｍｏｌ）を加え、１時間還流した。ＴＬＣにて原料の消失を確認した。
反応液に水１００ｍｌを加え、分液漏斗に移し、ヘキサン：酢酸エチル＝１：１の混合溶媒で抽出した。有機層を硫酸ナトリウムで乾燥後、減圧下、溶媒を１５ｍｌ程度まで濃縮した。シリカゲルカラムクロマトグラフィにて、ヘキサン：酢酸エチル＝５：１の混合溶媒を用いて精製し、茶色固体を得た。再度、シリカゲルカラムクロマトグラフィにて、トルエンを用いて精製し、無色透明粘体を得た。これをメタノールを用いた分散洗浄にて精製し、白色固体を得た（収量０．５３ｇ、収率２８．３％）。目的物（１ＣｚＳＯ）の同定は、1Ｈ−ＮＭＲ及びマススペクトルにて行った。
さらに、得られた白色固体（１ＣｚＳＯ）を昇華精製した後、元素分析による同定も行った。
【００３８】
（合成例２）２ＣｚＳＯの合成
以下のような工程により、前駆体を合成後、対応するカルバゾールとの反応により、２ＣｚＳＯを合成した。
【００３９】
【化８】
0005943467.tif 000009
【００４０】
まず、温度計、窒素導入管及び還流管を備えた２００ｍｌ四つ口フラスコにヨードベンゼン１５．０ｇ（７３．５ｍｍｏｌ）、３，５−ジクロロベンゼンチオール１５．８ｇ（８８．２ｍｍｏｌ）、銅粉４．６７ｇ（７３．５ｍｍｏｌ）、炭酸セシウム２８．７ｇ（８８．２ｍｍｏｌ）、ジメチルスルホキシド（ＤＭＳＯ）１００ｍｌを加え、１７０℃で窒素雰囲気下、２０時間反応させた。ＴＬＣにて原料の消失を確認した。
反応液をセライトろ過し、ろ液を水２００ｍｌで２回洗浄した。有機層を硫酸ナトリウムで乾燥後、溶媒を留去した。シリカゲルカラムクロマトグラフィにて、ヘキサンを用いて精製し、無色透明溶液４．５０ｇ（収率２３．９％）を得た。目的物（２ＣｌＳ）の同定は、1Ｈ−ＮＭＲにて行った。
【００４１】
【化９】
0005943467.tif 000010
【００４２】
次に、温度計、還流冷却器、塩化カルシウム管及び滴下漏斗を備えた３００ｍｌ四つ口フラスコに、ジクロロメタン（ＤＣＭ）１００ｍｌを加え、０〜５℃に冷却した後、３０％ｍ−クロロ過安息香酸２１．３ｇ（３７．０ｍｍｏｌ）を加えた。撹拌しながら、２ＣｌＳ４．５０ｇ（１７．６ｍｍｏｌ）をジクロロメタン５０ｍｌに溶解させた溶液を０〜１０℃で２０分間かけて滴下した。滴下終了後、室温下で１時間反応させた。ＴＬＣにて原料の消失を確認した。
反応容器に、撹拌しながら飽和重曹水８０ｍｌを少量ずつ加え、加え終わった後３０分間撹拌し、分液漏斗に移して水で洗浄した（１００ｍｌ×４回）。有機層を無水硫酸ナトリウムで乾燥し、ろ別後、溶媒を留去した。得られた白色固体をエタノールで分散洗浄し、不溶物を吸引ろ過にて単離した。単離した固体を、トルエンを用いた再結晶法にて精製し、黄白色固体を得た（収量３．１３ｇ、収量６２．０％）。目的物（２ＣｌＳＯ）の同定は、1Ｈ−ＮＭＲ及びマススペクトルにて行った。
【００４３】
【化１０】
0005943467.tif 000011
【００４４】
そして、温度計、窒素導入管及び還流管を備えた１００ｍｌ四つ口フラスコに、２ＣｌＳＯ１．１５ｇ（４．００ｍｍｏｌ）、カルバゾール１．３４ｇ（８．４０ｍｍｏｌ）、炭酸カリウム３．３２ｇ（２４．０ｍｍｏｌ）を加え、窒素フローした。これに、乾燥キシレン７０ｍｌを加え、１時間窒素バブリングした。次に、酢酸パラジウム（II）３５．９ｍｇ（０．１６ｍｍｏｌ）、トリ−ｔｅｒｔ−ブチルホスフィン０．１５ｍｌ（０．６４ｍｍｏｌ）を加え、１４時間還流した。ＴＬＣにて原料の消失を確認した。
反応液を、シリカゲルを用いて吸引ろ過した。ろ液を水で洗浄し（１００ｍｌ×２回）、有機層を硫酸ナトリウムで乾燥後、溶媒を留去した。得られた黄色固体をシリカゲルカラムクロマトグラフィにて、トルエンを用いて精製し、飴状固体を得た。これをメタノール３０ｍｌで分散洗浄し、白色固体を得た。得られた白色固体を減圧下乾燥した（収量１．４６ｇ、収率６６．７％）。目的物（２ＣｚＳＯ）の同定は、1Ｈ−ＮＭＲ及びマススペクトルにて行った。
さらに、得られた白色固体（２ＣｚＳＯ）を昇華精製した後、元素分析による同定も行った。
【００４５】
（合成例３）３ＣｚＳＯの合成
以下のような工程により、前駆体を合成後、対応するカルバゾールとの反応により、３ＣｚＳＯを合成した。
【００４６】
【化１１】
0005943467.tif 000012
【００４７】
まず、温度計、窒素導入管及び還流管を備えた１００ｍｌ四つ口フラスコに、１−クロロ−４−ヨードベンゼン５．００ｇ（２１．０ｍｍｏｌ）、３，５−ジクロロベンゼンチオール３．７５ｇ（２１．０ｍｍｏｌ）、炭酸カリウム８．７１ｇ（６３．０ｍｍｏｌ）、ＤＭＦ７０ｍｌを加え、３０分窒素バブリングした。これに、ヨウ化銅（I）０．４０ｇ（２．１０ｍｍｏｌ）を加え、１００℃で窒素雰囲気下、２２時間反応させた。ＴＬＣにて原料の消失を確認した。
反応液を吸引ろ過し、ＤＭＦ５０ｍｌで洗浄した。ろ液を濃縮し、クロロホルム６０ｍｌを加え、不溶物を単離した。さらに、ろ液を３０ｍｌ程度まで濃縮し、シリカゲルカラムクロマトグラフィにて精製し、橙色液体を得た（収量６．４８ｇ、収率９６．０％）。目的物（３ＣｌＳ）の同定は、1Ｈ−ＮＭＲ及びマススペクトルにて行った。
【００４８】
【化１２】
0005943467.tif 000013
【００４９】
次に、温度計、還流冷却器、塩化カルシウム管及び滴下漏斗を備えた２００ｍｌ四つ口フラスコに、ジクロロメタン（ＤＣＭ）１００ｍｌを加え、０〜５℃に冷却した後、３０％ｍ−クロロ過安息香酸２３．８ｇ（４１．４ｍｍｏｌ）を加えた。撹拌しながら、３ＣｌＳ６．００ｇ（２０．７ｍｍｏｌ）をジクロロメタン５０ｍｌに溶解させた溶液を０〜１０℃で１５分間かけて滴下した。滴下終了後、室温下で１時間反応させた。ＴＬＣにて原料の消失を確認した。
反応容器に、撹拌しながら飽和重曹水１１５ｍｌを少量ずつ加え、加え終わった後３０分間撹拌し、分液漏斗に移して有機層を回収した。得られた有機層を無水硫酸ナトリウムで乾燥し、ろ別後、溶媒を留去した。得られた白色固体をエタノールで分散洗浄し、不溶物を吸引ろ過にて単離した。得られた桃色固体を減圧下乾燥した（収量５．０８ｇ、収量７６．３％）。目的物（３ＣｌＳＯ）の同定は、1Ｈ−ＮＭＲ及びマススペクトルにて行った。
【００５０】
【化１３】
0005943467.tif 000014
【００５１】
そして、温度計、窒素導入管及び還流管を備えた２００ｍｌ四つ口フラスコに、３ＣｌＳＯ２．５７ｇ（８．００ｍｍｏｌ）、カルバゾール４．０１ｇ（２４．０ｍｍｏｌ）、炭酸カリウム９．９５ｇ（７３．０ｍｍｏｌ）を加え、窒素フローした。これに、乾燥キシレン１６０ｍｌを加え、１時間窒素バブリングした。次に、酢酸パラジウム（II）７１．８ｍｇ（０．３２ｍｍｏｌ）、トリ−ｔｅｒｔ−ブチルホスフィン０．３０１ｍｌ（１．２８ｍｍｏｌ）を加え、９時間還流した。ＴＬＣにて原料の消失を確認した。
反応液を、シリカゲルを用いて吸引ろ過した。ろ液を水で洗浄し（１００ｍｌ×２回）、有機層を硫酸ナトリウムで乾燥後、溶媒を留去した。得られた黒緑色飴状固体をヘキサン：トルエン＝２：１の混合溶媒１５ｍｌで分散洗浄し、不溶物を単離した。さらに、得られた白色固体をトルエン１６０ｍｌに加熱溶解させ、不溶物を単離した。ろ液を濃縮し、シリカゲルカラムクロマトグラフィにてトルエンを用いて精製し、飴状固体を得た。これをメタノール３０ｍｌで分散洗浄し、白色固体を得た。得られた白色固体を減圧下乾燥した（収量２．２８ｇ、収率３９．９％）。目的物（３ＣｚＳＯ）の同定は、1Ｈ−ＮＭＲ及びマススペクトルにて行った。
さらに、得られた白色固体（３ＣｚＳＯ）を昇華精製した後、元素分析による同定も行った。
【００５２】
（合成例４）４ＣｚＳＯの合成
合成例３における出発原料の１−クロロ−４−ヨードベンゼンを３，５−ジクロロヨードベンゼンに変えて、合成例３と同様の工程により、前駆体としてビス（３，５−ジクロロフェニル）スルフィド、次いで、ビス（３，５−ジクロロフェニル）スルホンを合成した（国際公開ＷＯ２０１０／０１８８５８  Ａ１参照）。合成したビス（３，５−ジクロロフェニル）スルフィドと、対応するカルバゾールとの反応により、４ＣｚＳＯを合成した。
【００５３】
【化１４】
0005943467.tif 000015
【００５４】
温度計、窒素導入管及び還流管を備えた１００ｍｌ四つ口フラスコに、ビス（３，５−ジクロロフェニル）スルホン１．４２ｇ（４．００ｍｍｏｌ）、カルバゾール２．７４ｇ（１６．４ｍｍｏｌ）、炭酸カリウム６．６３ｇ（４８．０ｍｍｏｌ）を加え、窒素フローした。これに、乾燥キシレン８０ｍｌを加え、１時間窒素バブリングした。次に、酢酸パラジウム（II）３５．９ｍｇ（０．１６ｍｍｏｌ）、トリ−ｔｅｒｔ−ブチルホスフィン０．１５ｍｌ（０．６４ｍｍｏｌ）を加え、３．５時間還流した。ＴＬＣにて原料の消失を確認した。
反応液を、シリカゲルを用いて吸引ろ過した。ろ液を水で洗浄し（５０ｍｌ×２回）、有機層を硫酸ナトリウムで乾燥後、溶媒を留去した。得られた茶色固体をクロロホルム１５ｍｌで分散洗浄し、不溶物を吸引ろ過にて単離した。単離した白色固体を、トルエンを用いた再結晶法にて精製した（収量１．６３ｇ、収量４６．３％）。目的物（４ＣｚＳＯ）の同定は、1Ｈ−ＮＭＲにて行った。
さらに、得られた白色固体（４ＣｚＳＯ）を昇華精製した後、元素分析による同定も行った。
【００５５】
（実施例１）リン光スペクトル測定
上記において合成した各ジフェニルスルホン誘導体について、ジフェニルスルホン誘導体：５ｗｔ％Ｉｒ（ｐｐｚ）3の共蒸着膜のリン光スペクトル測定を行い、スペクトルの立ち上がりから三重項エネルギーを見積もった。
その結果、いずれの誘導体も２．８ｅＶ以上の三重項エネルギーを示し、青色リン光発光材料での十分な三重項励起子閉じ込めが可能であることが認められた。
なお、Ｉｒ（ｐｐｚ）3の構造を下記に示す。
【００５６】
【化１５】
0005943467.tif 000016
【００５７】
（実施例２）素子評価
上記において合成した各ジフェニルスルホン誘導体をホスト材料として用い、青色リン光材料であるＦＩｒｐｉｃをドープした発光層を有する有機ＥＬ素子を作製した。素子構成は、その概要を図１に示すように、基板１／陽極２／正孔輸送層３／発光層４／電子輸送層５／電子注入層６／陰極７とした。具体的には、ＩＴＯ／ＴＡＰＣ（２０ｎｍ）／ホスト：１１ｗｔ％ＦＩｒｐｉｃ（１０ｎｍ）／Ｂ３ＰｙＰＢ（５０ｎｍ）／Ｌｉｑ（１．５ｎｍ）／Ａｌとした。
なお、ＦＩｒｐｉｃ、ＴＡＰＣ及びＢ３ＰｙＰＢの各化合物の構造を下記に示す。
【００５８】
【化１６】
0005943467.tif 000017
【００５９】
各素子について、発光輝度１００ｃｄ／ｍ2、１０００ｃｄ／ｍ2のときの駆動電圧、電力効率、電流効率、外部量子効率の測定を行った。
これらの測定結果を表１にまとめて示す。
また、図２に各素子の電流密度−外部量子効率曲線を示す。
【００６０】
【表１】
0005943467.tif 000018
【００６１】
上記評価結果から、本実施例において合成したジフェニルスルホン誘導体は、高い三重項エネルギーを持つため、ホスト材料として用いることにより、青色リン光材料を効率よく発光させることができ、高効率な有機ＥＬ素子を提供可能であることが認められた。
【符号の説明】
【００６２】
１  基板
２  陽極
３  正孔輸送層
４  発光層
５  電子輸送層
６  電子注入層
７  陰極
【図１】
0005943467.tif 000020
【図２】
0005943467.tif 000021